НАРУЖНОЕ ПОКРЫТИЕ ДЛЯ ЭЛЕМЕНТА ПОДЗЕМНОГО ТРУБОПРОВОДА НА ОСНОВЕ ЖЕЛЕЗА, ПОКРЫТЫЙ ЭЛЕМЕНТ ТРУБОПРОВОДА И СПОСОБ НАНЕСЕНИЯ УКАЗАННОГО ПОКРЫТИЯ

1. Наружное покрытие для элемента подземного трубопровода, изготовленного из железа, причем упомянутое покрытие имеет первый пористый слой и второй пористый слой, расположенный на первом слое и способный закупоривать поры первого слоя, причем
первый слой содержит, по существу, чистый цинк или цинковый сплав или псевдосплав, причем указанный сплав или псевдосплав содержит, по массе, по меньшей мере 50% цинка, и
второй слой содержит однокомпонентную краску в водной фазе, изготовленную по меньшей мере из одной синтетической смолы, эмульгированной, диспергированной или растворенной в воде.
2. Наружное покрытие по п. 1, в котором упомянутая по меньшей мере одна синтетическая смола изготовлена по меньшей мере из одного полимера или по меньшей мере из одного сополимера, выбранного из группы, состоящей из акрилового полимера, стирол-акрилового полимера, винилового галогенида, такого как винилхлорид, поливинилхлоридакрилата, винилиденового галогенида, такого как винилиденхлорид, винила, метакрилата, полимеров или сополимеров поливинилацетата, и смесей упомянутых компонентов.
3. Наружное покрытие по п. 1, в котором первый слой содержит магний и/или медь, и/или серебро в соответствующих массовых концентрациях между 0% и 5%.
2
4. Наружное покрытие по п. 1, в котором первый слой имеет поверхностную плотность по меньшей мере 200 г/м.
5. Наружное покрытие по любому из пп. 1-4, в котором второй слой не содержит органического растворителя или сорастворителя, и не содержит бисфенола.
6. Наружное покрытие по любому из пп. 1-4, в котором второй слой содержит один или более активных компонентов, которые способны контактировать с водой, предназначенной для потребления человеком, и обладают бактерицидным и/или пассивирующим действием.
2
7. Наружное покрытие по любому из пп. 1-4, в котором второй слой имеет поверхностную плотность в сухом состоянии между 120 и 350 г/м.
8. Покрытый элемент трубопровода, изготовленный из железа, в частности, из чугуна, предназначенный для укладки под землей и содержащий наружное покрытие по любому из пп. 1-7.
9. Способ нанесения наружного покрытия на элемент трубопровода, изготовленный из железа и предназначенный для укладки под землей, который включает следующие стадии:
a) нанесение методом металлизации на упомянутый элемент трубопровода первого пористого слоя, содержащего практически чистый цинк или цинковый сплав или псевдосплав, где указанный сплав или псевдосплав содержит, по массе, по меньшей мере 50% цинка, и
b) нанесение на первый слой, не содержащий белого налета, второго пористого слоя, содержащего однокомпонентную краску в водной фазе, изготовленную по меньшей мере из одной синтетической смолы, эмульгированной, диспергированной или растворенной в воде.
10. Способ по п. 9, в котором на стадии b), упомянутую по меньшей мере одну синтетическую смолу изготавливают по меньшей мере из одного полимера или по меньшей мере из одного сополимера, выбранного из группы, состоящей из акрилового полимера, стирол-акрилового полимера, винилового галогенида, такого как винилхлорид, поливинилхлоридакрилата, винилиденового галогенида, такого как винилиденхлорид, винила, метакрилата, полимеров или сополимеров поливинилацетата, и смесей упомянутых компонентов.
11. Способ по п. 9, в котором стадию b) нанесения второго слоя выполняют с помощью краскопульта, и/или посредством кисти или валика так, чтобы толщина второго слоя в сухом состоянии составила между 60 и 150 мкм.
2
12. Способ по любому из пп. 9-11, в котором стадию b) нанесения второго слоя выполняют так, чтобы поверхностная плотность упомянутого слоя в сухом состоянии составляла между 120 и 350 г/м.
13. Способ по любому из пп. 9-11, в котором стадию b) нанесения второго слоя по меньшей мере частично выполняют с помощью краскопульта без применения сжатого воздуха, причем упомянутый слой наносят с помощью краскопульта на поверхность, температура которой составляет между 35 и 60°С.
14. Способ по п. 13, в котором на стадии b), упомянутую поверхность доводят до температуры между 35 и 60°С за счет погружения по меньшей мере части элемента трубопровода в воду так, чтобы покрыть первый слой пленкой поверхностно преобразованного сплава, причем средство для обработки поверхности подходит для контакта с водой, применяемой для потребления человеком.
15. Наружное покрытие по любому из пп. 1-4, в котором указанный элемент подземного трубопровода изготовлен из чугуна.
16. Наружное покрытие по любому из пп. 1-4, в котором указанный сплав или псевдосплав содержит, по массе, между 0,5 и 40% алюминия.
17. Наружное покрытие по п. 3, в котором указанный первый слой содержит магний и/или медь и/или серебро в соответствующих массовых концентрациях между 0,5 и 3%.
18. Наружное покрытие по п. 3, в котором указанный второй слой не содержит растворителя или сорастворителя, полученного из углеводородов.
19. Способ по п. 9, в котором указанный элемент трубопровода изготовлен из чугуна.
20. Способ по п. 9, в котором на стадии a) нанесение методом металлизации выполняют с помощью электрической дуги.
21. Способ по п. 9, в котором указанный сплав или псевдосплав содержит, по массе, между 0,5 и 3% алюминия.
22. Способ по п. 20, в котором упомянутая вода содержит средство для обработки поверхности.